(57)【要約】【課題】カーボンナノチューブ（ＣＮＴ）またはカーボンナノファイバー（ＣＮＦ）を耐火物中に比較的簡単に均一分散させることができ、しかも耐熱衝撃性に優れると共に耐スラグ性にも優れた耐火物を得ることができる耐火原料とその製造方法、およびその耐火原料を使用した耐火物とその製造方法を提供すること。【解決手段】耐火原料粒子１の表面にＣＮＴまたはＣＮＦが被覆されたナノカーボン被覆耐火原料である。このナノカーボン被覆耐火原料は、耐火原料粒子に触媒を担持し、この耐火原料粒子を炭素化合物と接触下で熱処理することにより製造する。そして、このナノカーボン被覆耐火原料を、耐火原料配合物中に１〜３０質量％配合し、有機バインダーを添加して混練し、成形後熱処理してナノカーボン含有耐火物を製造する。【選択図】図１
2008133177.tif 000002
【特許請求の範囲】
【請求項１】
耐火原料粒子の表面にカーボンナノチューブまたはカーボンナノファイバーが被覆されたナノカーボン被覆耐火原料。
【請求項２】
耐火原料粒子の平均粒径が１００μｍ以下である請求項１に記載のナノカーボン被覆耐火原料。
【請求項３】
カーボンナノチューブまたはカーボンナノファイバーの被覆量が３〜３０質量％である請求項１または請求項２に記載のナノカーボン被覆耐火原料。
【請求項４】
耐火原料粒子が、マグネシア、アルミナ、スピネル、カルシア、ドロマイト、シリカ、クロミア、ジルコニア、チタニアおよびムライトからなる群のうち１種または２種以上からなる請求項１から請求項３の何れかに記載のナノカーボン被覆耐火原料。
【請求項５】
平均粒径が１００μｍ以下である耐火原料粒子に触媒を担持し、この耐火原料粒子を炭素化合物と接触下で熱処理することにより耐火原料粒子の表面にカーボンナノチューブまたはカーボンナノファイバーを被覆するナノカーボン被覆耐火原料の製造方法。
【請求項６】
耐火原料粒子が、マグネシア、アルミナ、スピネル、カルシア、ドロマイト、シリカ、クロミア、ジルコニア、チタニアおよびムライトからなる群のうち１種または２種以上からなる請求項５に記載のナノカーボン被覆耐火原料の製造方法。
【請求項７】
請求項１から請求項４の何れかに記載のナノカーボン被覆耐火原料を耐火原料配合物中に１〜３０質量％含有させてなるナノカーボン含有耐火物。
【請求項８】
請求項５または請求項６に記載のナノカーボン被覆耐火原料の製造方法によって得られたナノカーボン被覆耐火原料を、耐火原料配合物中に１〜３０質量％配合し、有機バインダーを添加して混練し、成形後熱処理するナノカーボン含有耐火物の製造方法。
【発明の詳細な説明】
【技術分野】
【０００１】
本発明は、溶融金属用、主として鉄鋼用の耐火物に使用される耐火原料とそれを使用した耐火物に関する。
【背景技術】
【０００２】
黒鉛、ピッチ、カーボンブラック、またはフェノールレジン等の炭素原料を含有するカーボン含有耐火物は、耐熱衝撃性および耐スラグ性に優れており、例えば、転炉、取鍋、混銑車、もしくは真空脱ガス炉等の内張材としてのれんが、不定形耐火物、浸漬ノズル等の連続鋳造用ノズル、または焼付け材等の補修材として広く使用されている。
【０００３】
ところで、近年、製綱工程においてより一層の鋼製品の高品質化と、より厳しい組成コントロールが求められるようになってきている。そのため、カーボン含有耐火物の内部に含有されるカーボンが溶鋼中へ溶解する現象（以下「カーボンピックアップ」という。）による溶鋼の汚染の問題が顕在化してきている。なかでも、転炉、真空脱ガス装置、取鍋等で使用されているマグネシア−カーボンれんがにおいては、もともと１０〜３０質量％もの黒鉛を含有しており、この黒鉛を低減するユーザーの要求は非常に強い。かかるカーボンピックアップを抑えるためには、カーボン含有耐火物の低カーボン化を図る必要がある。
【０００４】
さらには、カーボンが高熱伝導率であるため溶鋼温度低下などの熱ロス、容器の鉄皮変形、さらには、カーボンの燃焼にともなうＣＯガスの放出などの諸問題からも耐火物の低カーボン化が要求されている。
【０００５】
しかしながら、低カーボン化すると耐熱衝撃性が低下する問題があり、これを改善する方法が過去に種々検討されている。
【０００６】
例えば、特許文献１には空隙ならびにピッチからなる厚さ５〜１００μｍの層を周囲に形成したマグネシア粒子を１０〜５０容量％含むＭｇＯ−Ｃ質不焼成れんがが開示されている。この不焼成れんがにおいては、組織中、マグネシア粒子の周囲に存在する空隙ならびに結晶度が低い黒鉛が、熱衝撃により発生した亀裂の伝播を阻止する。この阻止作用により、れんがが剥落するほどの大きな亀裂には発達しないとされている。
【０００７】
また、特許文献２では、フラーレン類を原料として使用することで、組織中にカーボンナノファイバーが生成し、強度と耐熱衝撃性が飛躍的に向上するため、カーボン含有耐火物においてカーボン量を減らすことができると記載されている。とくに、黒鉛使用量が１０質量％以下のカーボン含有耐火物において顕著な効果が得られるとされている。
【０００８】
さらに、特許文献３では、メソフェーズピッチと熱硬化性樹脂を使用した耐火物にはカーボンナノファイバーが生成し、その結果、優れた耐熱衝撃性が得られると記載されている。
【０００９】
さらには、近年、カーボンナノチューブまたはカーボンナノファイバーを合成する方法が、種々研究されている。例えば特許文献４では、触媒金属の有機金属塩または無機金属塩を溶媒に分散または溶解した溶液を基板表面に塗布し、還元することで触媒金属微粒子を形成し、その後、ＣＶＤ等によってカーボンナノチューブを合成することが開示されている。
【特許文献１】特開平６−３２１６２５号公報
【特許文献２】特開２００６−８５０４号公報
【特許文献３】特開２００５−１３９０６２号公報
【特許文献４】ＷＯ２００４／０７１６５４号公報
【発明の開示】
【発明が解決しようとする課題】
【００１０】
しかしながら、耐熱衝撃性を低下させることなく低カーボン化するために、過去に検討された上記改善方法には種々の問題がある。
【００１１】
例えば、特許文献１に記載の耐火物粒子の周囲に空隙ならびにピッチを形成する方法は、使用中、マグネシア粒子の周囲の空隙にスラグが浸入しやすくなり、スラグに対する耐食性が低下する。
【００１２】
また、特許文献２に記載のフラーレン類を原料として使用する方法は、ナノサイズと極めて小さいフラーレン類を耐火物中に凝集することなく均一に分散するためには非常に手間を要し、高コストになる。
【００１３】
また、特許文献２や特許文献３の方法では、確かにカーボンナノファイバーの効果により耐熱衝撃性が向上するため黒鉛含有量の少ない低カーボン含有耐火物を得ることができるが、耐火原料粒子の周囲からスラグが浸入して組織が溶融し損耗しているため耐食性がネックとなった。
【００１４】
本発明が解決しようとする課題は、カーボンナノチューブまたはカーボンナノファイバーを耐火物中に比較的簡単に均一分散させることができ、しかも耐熱衝撃性に優れると共に耐スラグ性にも優れた耐火物を得ることができる耐火原料とその製造方法、およびその耐火原料を使用した耐火物とその製造方法を提供することにある。
【課題を解決するための手段】
【００１５】
本発明は、耐火原料粒子の表面をカーボンナノチューブまたはカーボンナノファイバーで被覆したナノカーボン被覆耐火原料である。以下カーボンナノチューブをＣＮＴ、カーボンナノファイバーをＣＮＦと称す。
【００１６】
耐火原料粒子の表面をＣＮＴまたはＣＮＦが被覆した状態とは、保管中や運搬などで剥がれることなく密着して付着している状態を言う。また耐火原料の表面を密な状態で全て被覆しても良いが、粗な状態でも構わないし、部分的でも良い。
【００１７】
この耐火原料粒子の表面を被覆するＣＮＴまたはＣＮＦのうちＣＮＴは、直径が数ｎｍ〜数十ｎｍのシングルウォール及びダブルウォールカーボンナノチューブ、あるいは２層以上の炭素面積層を持ったいわゆる多層（マルチウォール）カーボンナノチューブから主に構成される。一方、ＣＮＦは、直径が数ｎｍ〜数１００ｎｍ、長さが数μｍで、炭素網面が繊維軸に対して平行なplatelet型、炭素網面が繊維軸に対して傾斜したherring-bone（ヘリンボーン）型、炭素網面が繊維軸に平行なtubular（チューブラー）型などから主に構成される。
【００１８】
ＣＮＴまたはＣＮＦを被覆させる耐火原料粒子の粒子径としてはとくに限定しないが、耐火物中に均一に分散させる目的からは、平均粒径が１００μｍ以下であることが好ましく、より好ましくは平均粒径が５０μｍ以下１μｍ以上である。平均粒径が１００μｍを超えると、ＣＮＴまたはＣＮＦの耐火物中への均一分散効果が少なくなり、耐熱衝撃性の向上効果が制限される。また、平均粒径が５０μｍ以下の方がよりＣＮＴまたはＣＮＦの耐火物中への均一分散効果が高まるため耐熱衝撃性に優れ、平均粒径が１μｍ未満ではＣＮＴまたはＣＮＦの被覆工程で凝集しやすくなる。ここで平均粒径とはメジアン径であり、被覆する前の耐火原料粒子の粒径分布を測定した粒径（範囲）と重量割合をグラフにプロットし、積算割合が５０％の場合の粒径を平均粒径とする。粒径分布の測定方法としては、レーザー回折式粒度分布測定装置等などがある。
【００１９】
ＣＮＴまたはＣＮＦの被覆量は、ナノカーボン被覆耐火原料に対し、３〜３０質量％であることが好ましい。ＣＮＴまたはＣＮＦの被覆量が３質量％未満では膨張吸収効果（耐熱衝撃性向上効果）が得られにくく、３０質量％を超えると被覆された耐火原料粒子の混合割合を低くせざるを得ないのでＣＮＴまたはＣＮＦを耐火物中に均一に分散できなくなる。
【００２０】
ＣＮＴまたはＣＮＦが被覆される耐火原料粒子としては、マグネシア、アルミナ、スピネル、カルシア、ドロマイト、シリカ、クロミア、ジルコニア、チタニアおよびムライトからなる群のうち１種または２種以上が、耐火物として耐用性に優れた金属酸化物である点から好ましい。これらの耐火原料粒子は、耐火物の原料として一般的に使用されている。なお、これらの耐火原料は、使用中の熱によって耐火原料粒子どうしが焼結するために使用を重ねるに従い耐熱衝撃性が低下してくる傾向があるが、本発明においては表面のＣＮＴまたはＣＮＦによって焼結を抑制する効果が得られる。これに対して非酸化物原料である炭化珪素や鱗状黒鉛等の表面に触媒を被覆してＣＮＴまたはＣＮＦを形成することも考えられるが、これらの非酸化物原料は通常の使用温度領域では互いに焼結することがないため、過焼結防止による耐熱衝撃性の向上効果は期待できない。
【００２１】
耐火原料粒子の表面にＣＮＴまたはＣＮＦを被覆するにあたっては、あらかじめ例えば平均粒径が１００μｍ以下に粒度調整された耐火原料粒子を使用し、これらの表面にＣＮＴまたはＣＮＦを被覆する。ＣＮＴまたはＣＮＦを被覆した後に、耐火原料粒子を粉砕すると粉砕中にＣＮＴまたはＣＮＦが剥がれるためである。
【００２２】
具体的に、耐火原料粒子の表面にＣＮＴまたはＣＮＦを被覆する方法としては、ＣＮＴまたはＣＮＦを分散させた溶液を耐火原料粒子表面に塗布後乾燥する方法などＣＮＴまたはＣＮＦを塗布あるいは塗す方法、または耐火原料粒子の表面に直接ＣＮＴまたはＣＮＦを成長させる方法等が考えられる。
【００２３】
このうち、耐火原料粒子の表面にＣＮＴまたはＣＮＦを成長させる方法が、ＣＮＴまたはＣＮＦが耐火物原料粒子表面に均一にしかも強固に付着することから好適である。つまり、耐火物組織中でカーボンボンドと耐火原料粒子との結合をより強固なものとすることができる。
【００２４】
具体的には、まず、触媒を液体に分散または触媒前駆体を溶解した液体中に耐火原料粒子を浸漬し、液体を除去することで、耐火原料粒子の表面に触媒を担持させる。次に、このＣＮＴまたはＣＮＦを成長させるための触媒を担持した耐火原料粒子を、炭素化合物と接触下で熱処理することにより表面にＣＮＴまたはＣＮＦを合成することができる。例えばＣＶＤ法により、８５０℃のメタン気流中で熱処理を行うことでシングルウォール及びダブルウォールＣＮＴが得られる。耐火原料粒子へのＣＮＴまたはＣＮＦの被覆量は、例えばＣＶＤ法の諸条件を変えることでコントロールすることができる。またこのとき、７００℃のエチレン／水素あるいは９００℃のメタン気流中で熱処理を行うと、主として多層（マルチウォール）ＣＮＴが得られる。さらに、４５０℃のメタン、エチレン/水素あるいは一酸化炭素／水素気流中で熱処理を行うとＣＮＦが得られる。
【００２５】
触媒を担持した耐火原料粒子と接触させる炭素化合物は、とくに限定されず通常ＣＮＴまたはＣＮＦの合成に使用されている炭素化合物を使用することができる。好ましくは炭化水素または一酸化炭素を使うと良い。
【００２６】
触媒は、一般的にＣＮＴまたはＣＮＦの合成に使用されるものであればとくに問題なく使用することができるが、なかでもＶ、Ｆｅ、Ｃｏ、Ｎｉ、Ｃｕ、Ｍｏ、Ｐｄ、Ｒｈ、ＷおよびＰｔからなる群のうち１種または２種以上の金属、その金属の酸化物または金属塩が、耐火物に悪影響を与えない点から好ましい。本発明では、触媒が金属酸化物や金属塩でも、その後、還元性ガスの存在下で加熱されるため金属酸化物は還元されるため、その触媒としての機能は十分得られる。
【００２７】
以上のように本発明では、耐火原料粒子の表面にＣＮＴまたはＣＮＦが存在するため、その可撓性により耐火材料の膨張を吸収ししかも耐火原料どうしの焼結を抑制するため耐熱衝撃性が向上すると考えられる。さらに、ＣＮＴまたはＣＮＦは有機バインダーとの馴染みが良いため熱処理によって生成するカーボンボンドと耐火原料粒子との間に隙間を生じることなく強固なボンドが形成されているとも考えられる。このため、耐スラグ性も向上すると推定される。そして、ＣＮＴまたはＣＮＦが被覆された耐火原料粒子が微粉として耐火物中に均一に分散されているため、ＣＮＴまたはＣＮＦも耐火物中に均一に分散して存在することになる。その結果、前記効果をより高めることができると考えられる。一方、揮発分の多いピッチや黒鉛層間が膨張した膨張黒鉛などの材料は骨材の周囲に大きな空隙ができ耐熱衝撃性は得られるものの耐食性が低下する。これに対して、本発明ではこの空隙を減少できるため耐食性の低下は小さい。
【００２８】
本発明のナノカーボン被覆耐火原料は、従来の耐火物を製造するときの耐火原料配合物の一部として使用することで、ＣＮＴまたはＣＮＦを耐火物中に均一に分散させることができる。したがって、あらゆるカーボン含有耐火物に使用することができる。例えば、鉄鋼用として広く使用されているカーボンボンドを有する耐火物に使用することができる。具体的には、アルミナ−カーボン系、アルミナ−炭化珪素−カーボン系、アルミナ−スピネル−カーボン系、ジルコニア−カーボン系、マグネシア−カーボン系、マグネシア−スピネル−カーボン系、炭化珪素−カーボン系、窒化珪素−カーボン系、マグネシア−カルシア−カーボン系等である。カーボン含有量としては、固定炭素として１〜３０質量％を含有していることが好ましい。固定炭素の含有率が１質量％未満では耐スラグ性の向上効果が少なく、３０質量％を超えると耐熱衝撃性の向上効果が少なくなる。ここで固定炭素量は、ＪＩＳ−Ｍ８８１２に準拠して測定される。
【００２９】
さらに、本発明は不定形耐火物よりも耐熱衝撃性と耐スラグ性の要求レベルがより高い定形耐火物に適用するとより効果的である。定形耐火物は、不定形耐火物よりも低気孔率で緻密になっており（高弾性）、ＣＮＴまたはＣＮＦを含有することで前述の作用によってより低弾性化になるため、より低カーボン化とすることができる。定形耐火物とは、混練物をプレス機等で加圧成形することによって得られるいわゆるれんがであって、溶融金属容器の内張り用れんがや連続鋳造用ノズル等である。
【００３０】
とくに、ナノカーボン被覆耐火原料を１〜３０質量％含有する耐火原料配合物に有機バインダーを添加して混練、成形、熱処理することで耐熱衝撃性および耐食性に優れたナノカーボン含有耐火物を得ることができる。ナノカーボン被覆耐火原料の含有量が１質量％未満では、耐熱衝撃性および耐食性の向上効果が不足し、３０質量％を超えるとカーボン量が多くなりすぎる。有機バインダーはカーボンボンドを生成するために使用し、ＣＮＴまたはＣＮＦと組み合わせて使用することで、低弾性でしかも高強度なボンドを形成することができる。有機バインダーとしては、具体的には、フェノール樹脂、フラン樹脂、ピッチ、フェノール類、フルフリルアルコール類およびフルフリルアルデヒド類からなる群のうち１種以上が、強いカーボンボンドを形成する点から好ましい。
【００３１】
さらに、適用する耐火物の中でもとくに、マグネシア−カーボンれんがに適用した場合には黒鉛量を少なくしても耐熱衝撃性の低下を抑制することができ、高耐用性の低カーボンのマグネシア−カーボンれんがを得ることができる。
【００３２】
具体的には、マグネシア原料６０〜９９質量％と本発明のナノカーボン被覆耐火原料１〜３０質量％を含む耐火原料配合物に対して、有機バインダーを添加して、混練、成形後熱処理することで得ることができる。そしてこのときに使用されるナノカーボン被覆耐火原料としては、マグネシアであることが好ましい。また鱗状黒鉛は使用しなくても良いが、使用する場合には１５質量％未満、より好ましくは１０質量％未満で使用することで、従来の転炉用、または二次精錬用のマグネシア−カーボンれんがと同様に使用することができる。
【００３３】
なお、本発明のナノカーボン含有耐火物は、不焼成耐火物であっても焼成耐火物であってもよい。不焼成耐火物とする場合には、熱処理は、カーボン含有耐火物原料の成形体を１００℃以上８００℃未満で加熱する。また、焼成耐火物とする場合には、カーボン含有耐火物原料の成形体を８００℃以上１６００℃未満で加熱する。
【発明の効果】
【００３４】
本発明のナノカーボン被覆耐火原料を、カーボン含有耐火物の耐火原料配合物の一部として使用することで、ＣＮＴまたはＣＮＦを耐火物中に均一に分散することができる。このためＣＮＴまたはＣＮＦによって耐火原料の焼結が抑制され、耐火物の応力を吸収することができ、カーボンボンドが強化される。
【００３５】
その結果、耐熱衝撃性と耐スラグ性が向上し、耐火物の寿命が大幅に向上する。また、カーボン含有耐火物のカーボン量を減らすことができるので、使用時のカーボンピックアップを抑制することができる。
【００３６】
さらに、耐火物の熱伝導性を最適化することで炉の保温性を高めることもできる。
【発明を実施するための最良の形態】
【００３７】
以下、本発明の実施の形態を実施例に基づいて説明する。
【実施例】
【００３８】
表１は、本発明の実施例に使用したナノカーボン被覆耐火原料および比較例に使用した耐火原料の組成を示す。
【００３９】
表１において、ナノカーボン被覆耐火原料ＡからＨは、担体としてあらかじめ所定の平均粒径に調整したマグネシア（電融マグネシアで純度９７質量％）またはアルミナ（電融アルミナで純度９９質量％）を、硝酸鉄およびモリブデン酸アンモニウムを溶解した水溶液に浸漬し、ろ過、乾燥することにより触媒を担持させた後、ＣＶＤ処理を行った。
【００４０】
ＣＶＤ処理において、８５０℃のメタン気流中で熱処理を行うと、シングルウォール及びダブルウォールＣＮＴが生成し、耐火原料を被覆することができた（ナノカーボン被覆耐火原料Ａ〜Ｆ）。また、ＣＶＤ処理において、７００℃のエチレン／水素あるいは９００℃のメタン／水素で熱処理を行うことにより多層（マルチウォール）ＣＮＴを被覆したものが得られた（ナノカーボン被覆耐火原料Ｇ）。さらに、ＣＶＤ処理において、４５０℃のエチレン／水素気流中で熱処理を行うことによりＣＮＦを被覆したものが得られた（ナノカーボン被覆耐火原料Ｈ）。
【００４１】
使用したマグネシアおよびアルミナの平均粒径はそれぞれ表１に示した。粒径の測定は、レーザー回折式粒度分布測定装置で行った。ＣＮＴまたはＣＮＦの被覆量は、得られたナノカーボン被覆耐火原料を酸化雰囲気下１２００℃で２時間加熱し、その前後の質量を測定することで算出した。
【００４２】
図１は表１のナノカーボン被覆耐火原料ＡをＴＥＭにより観察した結果を示す。シングルウォール、ダブルウォールのＣＮＴ２がマグネシア粒子１の表面に隙間なく生成していることが観察される。
【００４３】
図２及び図３は表１のナノカーボン被覆耐火原料ＧをＴＥＭにより観察した結果を示す。マグネシア粒子３が多層（マルチウォール）ＣＮＴ４で被覆された構造を呈していることが観察される。
【００４４】
図４及び図５は表１のナノカーボン被覆耐火原料ＨをＴＥＭにより観察した結果を示す。マグネシア粒子５がherring-bone（ヘリンボーン）型のＣＮＦ６で被覆された構造を呈していることが観察される。
【００４５】
一方、表１において、ピッチ被覆原料は、軟化点１２０℃のピッチと耐火原料粒子を容器に入れてピッチが流動する状態になるまで加熱しながら混合することで耐火原料粒子の表面にピッチを被覆したものである。また、カーボンブラック被覆耐火原料は、粒度１０μｍ以下のカーボンブラックを少量の有機バインダーを含有するメタノール中に分散し、耐火原料粒子を入れて混合しながらエタノールを揮発させることで耐火原料粒子の表面にカーボンブラックを被覆したものである。それぞれの被覆量は、前記ナノカーボン被覆耐火原料の場合と同様の方法で測定した。
【００４６】
表２および表３は各例の耐火原料配合物の組成とその試験結果を示す。各例においては、表２および表３に示す耐火原料配合物に有機バインダーとしてフェノール樹脂を添加して混練し、フリクションプレスにて並形に加圧形後、２５０℃で２４時間加熱した。フェノール樹脂は、エチレングリコールを主成分とする溶媒で希釈し粘性を調整したものを使用した。表中の耐火原料配合物は、最大粒径を３ｍｍとし一般的な耐火れんが（並形形状）に適した粒度構成とした。こうして得られた供試耐火物について、耐熱衝撃性と耐食性を測定した。耐熱衝撃性は１５００℃の溶銑中に３分間浸漬し、その後空冷を１５分間行い、この操作を１０回繰り返した後の亀裂の大きさを目視で測定した。耐食性は回転侵食法により、転炉スラグを用いて１７００℃で５時間の方法で行った。溶損寸法を測定し、表２では実施例１を１００、表３では実施例５を１００として指数で示した。また、実機試験として転炉の内張りに使用した。なお、実施例１の耐火物は、かさ比重３．１５、見掛け気孔率３．０、１４００℃での熱間曲げ強度１５ＭＰａ、固定炭素４．７質量％であった。
【００４７】
表２および表３から明らかなように、本発明実施例により得られる耐火物は、いずれも耐熱衝撃性が格段に向上し、耐食性も従来品に相当する比較例に比べて同等以上の数値が得られた。その結果、実機試験においては、実施例２は比較例３に比べて約１．２倍の耐用寿命が得られた。
【００４８】
実施例１〜実施例４は、ＣＮＴを被覆する前の耐火原料粒子の平均粒径のみが異なっており、平均粒径が小さいほど耐熱衝撃性に優れる傾向になっている。また、実施例２と実施例３との比較では、実施例３は大きく耐熱衝撃性のレベルが低くなっていることもわかる。
【００４９】
比較例１は、ピッチを耐火原料粒子に被覆した例、また比較例２はカーボンブラックを耐火原料粒子に被覆した例であるが、実施例と比較すると耐食性および耐熱衝撃性がかなり劣っていることがわかる。また比較例３はメソフェーズピッチを添加した例であるが、やはり耐食性、耐熱衝撃性ともに劣っていることがわかる。比較例４は、従来のアルミナ−カーボン系の耐火物であるが、同じアルミナ−カーボン系の実施例７および実施例８に比べ耐食性、耐熱衝撃性ともに劣っている。
【００５０】
【表１】
2008133177.tif 000003
【００５１】
【表２】
2008133177.tif 000004
【００５２】
【表３】
2008133177.tif 000005
【図面の簡単な説明】
【００５３】
【図１】表１のナノカーボン被覆耐火原料ＡをＴＥＭにより観察した結果を示す。
【図２】表１のナノカーボン被覆耐火原料ＧをＴＥＭにより観察した結果を示す。
【図３】表１のナノカーボン被覆耐火原料ＧをＴＥＭにより観察した結果を示す。
【図４】表１のナノカーボン被覆耐火原料ＨをＴＥＭにより観察した結果を示す。
【図５】表１のナノカーボン被覆耐火原料ＨをＴＥＭにより観察した結果を示す。
【符号の説明】
【００５４】
１  マグネシア粒子
２  シングルウォール及びダブルウォールＣＮＴ
３  多層ＣＮＴで被覆されたマグネシア粒子
４  マグネシア粒子を被覆している多層ＣＮＴ
５  ＣＮＦで被覆されたマグネシア粒子
６  マグネシア粒子を被覆しているherring-bone型ＣＮＦ
【図１】
2008133177.tif 000006
【図２】
2008133177.tif 000007
【図３】
2008133177.tif 000008
【図４】
2008133177.tif 000009
【図５】
2008133177.tif 000010